(57)【要約】【課題】  近赤外域〜中赤外域にわたって高い受光感度を持ち、経済性を維持しながら安定して高品質が得られる、受光素子等を提供する。【解決手段】  波長３μｍ〜１２μｍの光に透明なＩｎＰ基板と、ＩｎＰ基板上にエピタキシャル成長した中間層と、その中間層に接して位置するＧａＳｂバッファ層と、ＧａＳｂバッファ層上にエピタキシャル成長したタイプ２の多重量子井戸構造である受光層とを備え、ＧａＳｂバッファ層が形式的な格子整合条件の範囲を超えながら、中間層にエピタキシャル成長していることを特徴とする。【選択図】        図１
2013251341.tif 000002
【特許請求の範囲】
【請求項１】
ＩＩＩ−Ｖ族化合物半導体により形成された受光素子であって、
波長３μｍ〜１２μｍの光に透明なＩｎＰ基板と、
前記ＩｎＰ基板上にエピタキシャル成長した中間層と、
前記中間層に接して位置するバッファ層と、
前記バッファ層上にエピタキシャル成長し、カットオフ波長３μｍ以上のタイプ２の多重量子井戸構造である受光層とを備え、
格子定数ａ２を持つ前記バッファ層、格子定数ａ１を持つ前記中間層、および格子定数ａoを持つ前記ＩｎＰ基板において、|ａ１−ａo|／ａo、の値が形式的な格子整合条件の範囲内にあり、|ａ２−ａ１|／ａ１、および|ａ２−ａo|／ａo、の値が形式的な格子整合条件の範囲を超えながら、当該バッファ層が前記中間層にエピタキシャル成長しており、
前記バッファ層が、ＧａＳｂ層から構成されていることを特徴とする、受光素子。
【請求項２】
前記中間層が、ＩｎＧａＡｓ層またはＧａＡｓＳｂ層であることを特徴とする、請求項１に記載の受光素子。
【請求項３】
前記中間層の厚みが５０ｎｍ以上であることを特徴とする、請求項１または２に記載の受光素子。
【請求項４】
前記波長３μｍ〜１２μｍの光に透明なＩｎＰ基板が、硫黄（Ｓ）を添加していないＩｎＰ基板であることを特徴とする、請求項１〜３のいずれか１項に記載の受光素子。
【請求項５】
前記波長３μｍ〜１２μｍの光に透明なＩｎＰ基板が、Ｆｅ含有ＩｎＰ基板またはノンドープＩｎＰ基板であることを特徴とする、請求項１〜４のいずれか１項に記載の受光素子。
【請求項６】
前記受光層内にｐｎ接合を有することを特徴とする、請求項１〜５のいずれか１項に記載の受光素子。
【請求項７】
前記受光層に、該受光層に格子整合しているＩＩＩ−Ｖ族化合物半導体からなる挿入層を有し、該挿入層の伝導帯の底が、該受光層の伝導帯の底より高いことを特徴とする、請求項１〜５のいずれか１項に記載の受光素子。
【請求項８】
前記多重量子井戸構造が、タイプ２の多重量子井戸構造である｛（ＩｎＡｓ／ＧａＳｂ）、（ＩｎＡｓ／ＩｎＧａＳｂ）、（ＩｎＡｓＳｂ／ＧａＳｂ）および（ＩｎＡｓＳｂ／ＩｎＧａＳｂ）｝のいずれかであることを特徴とする、請求項１〜７のいずれか１項に記載の受光素子。
【請求項９】
前記ＩｎＰ基板の裏面から光が入射される構造を有することを特徴とする、請求項１〜８のいずれか１項に記載の受光素子。
【請求項１０】
請求項１〜９のいずれか１項に記載の受光素子と、読み出し回路（ＲＯＩＣ：Read  Out  IC）とを備え、前記受光素子における画素電極と、前記読み出し回路における読み出し電極とがバンプを介在させて接続されていることを特徴とする、検出装置。
【請求項１１】
ＩＩＩ−Ｖ族化合物半導体により形成された半導体エピタキシャルウエハであって、
波長３μｍ〜１２μｍの光に透明なＩｎＰ基板と、
前記ＩｎＰ基板上にエピタキシャル成長した中間層と、
前記中間層に接して位置するＧａＳｂバッファ層と、
前記ＧａＳｂバッファ層上にエピタキシャル成長した、タイプ２の多重量子井戸構造の受光層とを備え、
格子定数ａ２を持つ前記バッファ層、格子定数ａ１を持つ前記中間層および格子定数ａoを持つ前記ＩｎＰ基板において、|ａ１−ａo|／ａo、の値が形式的な格子整合条件の範囲内にあり、|ａ２−ａ１|／ａ１、および|ａ２−ａo|／ａo、の値が形式的な格子整合条件の範囲を超えながら、当該ＧａＳｂバッファ層が前記中間層上にエピタキシャル成長していることを特徴とする、半導体エピタキシャルウエハ。
【請求項１２】
前記中間層が、ＩｎＧａＡｓ層、またはＧａＡｓＳｂ層であることを特徴とする、請求項１１に記載の半導体エピタキシャルウエハ。
【請求項１３】
前記波長３μｍ〜１２μｍの光に透明なＩｎＰ基板が、Ｆｅ含有ＩｎＰ基板またはノンドープＩｎＰ基板であることを特徴とする、請求項１１または１２に記載の半導体エピタキシャルウエハ。
【請求項１４】
前記多重量子井戸構造が、タイプ２の多重量子井戸構造である｛（ＩｎＡｓ／ＧａＳｂ）、（ＩｎＡｓ／ＩｎＧａＳｂ）、（ＩｎＡｓＳｂ／ＧａＳｂ）および（ＩｎＡｓＳｂ／ＩｎＧａＳｂ）｝のいずれかであることを特徴とする、請求項１１〜１３のいずれか１項に記載の半導体エピタキシャルウエハ。
【請求項１５】
ＩＩＩ−Ｖ族化合物半導体が積層された受光素子の製造方法であって、
波長３μｍ〜１２μｍの光に透明なＩｎＰ基板を準備する工程と、
前記ＩｎＰ基板上に中間層をエピタキシャル成長する工程と、
前記中間層上にＧａＳｂバッファ層をエピタキシャル成長させる工程と、
前記ＧａＳｂバッファ層上に、カットオフ波長３μｍ以上のタイプ２の多重量子井戸構造を含む受光層を形成する工程とを備え、
前記多重量子井戸構造を、タイプ２の多重量子井戸構造である｛（ＩｎＡｓ／ＧａＳｂ）、（ＩｎＡｓ／ＩｎＧａＳｂ）、（ＩｎＡｓＳｂ／ＧａＳｂ）および（ＩｎＡｓＳｂ／ＩｎＧａＳｂ）｝のいずれかとすることを特徴とする、受光素子の製造方法。
【請求項１６】
前記中間層として、ＩｎＧａＡｓ層、またはＧａＡｓＳｂ層を成長させることを特徴とする、請求項１５に記載の受光素子の製造方法。
【発明の詳細な説明】
【技術分野】
【０００１】
本発明は、近赤外域〜中赤外域の光を受光対象とする、受光素子、半導体エピタキシャルウエハ、検出装置および受光素子の製造方法に関するものである。
【背景技術】
【０００２】
近赤外域〜中赤外域の光は、動植物などの生体や環境に関連した吸収スペクトル域に対応するため、これら波長域の光の検出器の開発が行われている。受光素子の受光層にはＩＩＩ−Ｖ族化合物半導体を用いたものが主流となっている。たとえば受光層にExtended−ＩｎＧａＡｓを用いることで波長２．６μｍまで感度を有する受光素子アレイを組み込んだ検出器の例が発表されている（非特許文献１）。その受光素子アレイでは、窓層にはＩｎＧａＡｓ受光層に格子整合するＩｎＡｓＰを用いている。
【０００３】
また受光層にタイプ２のＩｎＧａＡｓ／ＧａＡｓＳｂの多重量子井戸構造（ＭＱＷ:Multi-Quantum  Wells）を用い、画素領域をｐ型としたｐｉｎ型フォトダイオードについて、波長２．５μｍまで感度を持つことが報告されている（非特許文献２）。
また、ＧａＳｂ基板を用いたタイプ２の（ＩｎＡｓ／ＧａＳｂ）の多重量子井戸構造を受光層とする受光素子の提案がなされている（非特許文献３）。この受光素子によれば、波長１２μｍの近くにまで感度を持つことが示されている。
また、ＧａＳｂ基板を用いたタイプ２の（ＩｎＡｓ／ＧａＳｂ）の多重量子井戸構造を受光層として、その受光層の中間にバリア層を配置したｎＢｎ（ｎ型層／バリア層／ｎ型層）構造の受光素子が提案されている（非特許文献４）。ｎＢｎ構造はｐｉｎ構造と比較して、光の検出に正孔の拡散を用いるため画素分離のためのメサエッチングが浅くて済み、メサ構造の側壁を流れるノイズ電流を小さくできる利点がある。
【先行技術文献】
【非特許文献】
【０００４】
【非特許文献１】高橋秀夫ら「近赤外用InGaAs光検出器」，OPTRONICS(1997),No.3, pp.107-113
【非特許文献２】R.Sidhu,N.Duan, J.C.Campbell, and A.L.Holmes, Jr.," A 2.3μmcutoff wavelength photodiode on InP using lattice-matched GaInAs-GaAsSb type II  quantum wells”2005 International Conferenceon Indium Phosphide and Related  Materials
【非特許文献３】Binh-Minh Nguyen, Darin Hoffman, Yajun Wei, Pierre-Yves Delaunay,Andrew Hood, and Manijeh Razeghi, ”Very high quantum efficiency in type-II  InAs/GaSb superlattice photodiode with cutoff of 12 μm” Appl. Phys. Lett., Vol.90, 231108
【非特許文献４】H.S.Kim, E.Plis, J.B.Rodriguez, G.D.Bishop, Y.D.Sharma, L.R.Dawson,S.Krishna, J.Bundas, R.Cook, D.Burrows, R.Dennis, K.Patnaude, A.Reisinger andM.Sundaram, “Mid-IR focal plane array based on type-II InAs/GaSb strain layersuperlattice detector with nBn design” Appl. Phys.Lett., Vol.92, 183502
【発明の開示】
【発明が解決しようとする課題】
【０００５】
しかし、上記の非特許文献１の近赤外用ＩｎＧａＡｓ光検出器（イメージセンサ）では、ＩｎＰ基板に格子整合しない組成のＩｎＧａＡｓを受光層としているため、暗電流が大きくなりノイズが大きい。また検出可能な波長は、２．６μｍを超えることは難しい。
また、非特許文献２の受光素子についても、実際に波長３μｍにまで届いた例は報告されていない。
非特許文献３の受光素子については、ＧａＳｂ基板は高価であり、品質にも大きなばらつきがみられ、量産性という点で問題がある。とくに本質的な問題は、ＧａＳｂは中赤外域に自由キャリアによる吸収があるため、アレイ化した画素において必然となる基板裏面入射において感度の低下を生じる。
非特許文献４の受光素子については、上記の非特許文献３と同様の問題があり、量産性という点で、困難に遭遇する。
【０００６】
本発明は、近赤外域〜中赤外域にわたって高い受光感度を持ち、経済性を維持しながら安定して高品質が得られる、受光素子、そこで用いられる半導体エピタキシャルウエハ、検出装置、および受光素子の製造方法を提供することを目的とする。
【課題を解決するための手段】
【０００７】
本発明の受光素子は、ＩＩＩ−Ｖ族化合物半導体により形成される。この受光素子は、波長３μｍ〜１２μｍの光に透明なＩｎＰ基板と、ＩｎＰ基板上にエピタキシャル成長した中間層と、その中間層に接して位置するバッファ層と、バッファ層上にエピタキシャル成長し、カットオフ波長３μｍ以上のタイプ２の多重量子井戸構造である受光層とを備える。そして、格子定数ａ２を持つバッファ層、格子定数ａ１を持つ中間層、および格子定数ａoを持つＩｎＰ基板において、|ａ１−ａo|／ａo、の値が形式的な格子整合条件の範囲内にあり、|ａ２−ａ１|／ａ１、および|ａ２−ａo|／ａo、の値が形式的な格子整合条件の範囲を超えながら、当該バッファ層が前記中間層にエピタキシャル成長しており、そのバッファ層が、ＧａＳｂ層から構成されていることを特徴とする。
【０００８】
ＩＩＩ−Ｖ族化合物半導体では、元素の組成を変えることにより格子定数が変化するので、エピタキシャル層を成長するとき下層の格子定数に整合するようにエピタキシャル層の組成をきめ細かく変えるのが普通である。これによって、格子欠陥密度の小さいＩＩＩ−Ｖ族化合物半導体の積層体が形成され、受光素子において最重要視される指標の１つである暗電流を低くすることができる。受光素子に限らず他の半導体素子でも格子欠陥密度を低くすることは一定レベルの特性を得るために必要である。このようなＩＩＩ−Ｖ族化合物半導体に特有の、またはＩＩＩ−Ｖ族に限らず化合物半導体に特有の事情を反映して、低い格子欠陥密度を重視することを考える。その場合、一般に、下層の格子定数ｓ１とその上にエピタキシャル成長される上層の格子定数ｓ２で表される格子不整合度：｜ｓ１−ｓ２｜／（ｓ２またはｓ１）はできるだけ低い値、たとえば、ＩｎＧａＡｓ／ＩｎＰ系では（０．００２乃至０．００３）以下が望ましい。また、一般に、格子整合は上記の格子不整合度が０．００５以下ということが知られている。これらを考え合わせて、格子不整合度が０．００５以下という範囲を、上述の形式的な格子整合条件の範囲とみることができる。すなわち、形式的な格子整合条件の範囲を超える、とは、格子不整合度が０．００５を超えるということである。
しかしながら、実際には、格子不整合度の限界値は、材料系に依存するため、本発明が対象とするＧａＳｂ／ＩｎＰ系では、格子不整合度が大きくても結晶性の良好なＩＩＩ−Ｖ族化合物半導体の積層体を形成することができる。これまでの形式的に格子定数のみを取り入れた格子整合条件では、下層に対して上層がエピタキシャル成長するか否かは決めることができない。本発明は、まさにこのような例が現れた実証データに基づく発明である。
ここで、バッファ層が中間層に格子整合している、と述べずに、エピタキシャル成長している、としたのは、格子整合という用語には、成長層および被成長層の両方の格子定数が近い範囲にあることを暗黙に意味する場合もあり、そのような誤解を避けるためにエピタキシャル成長の語を用いた。換言すれば、成長層および被成長層の両方の格子定数が大きく相違するにもかかわらず、低い格子欠陥密度で、“格子整合”または“ほぼ格子整合”を保ちながら成長する場合をエピタキシャル成長と呼ぶ。
上記の構成によれば、良好な結晶性で知られるＩｎＰ基板を用い、そのＩｎＰ基板上に中間層をエピタキシャル成長し、その中間層上に、中間層に対してもＩｎＰ基板に対しても、格子整合条件に適合しないバッファ層をエピタキシャル成長する。そして、目的とする多重量子井戸構造を、そのバッファ層上にエピタキシャル成長することができる。格子定数の見地から、多重量子井戸構造とバッファ層とは、格子整合条件の範囲内にある。
ＩｎＰ基板を使用する意味は次のとおりである。すなわち、ＩｎＰのバンドギャップは１．３５ｅＶなので、カットオフ波長３μｍの受光層が受光対象とする波長域の光は吸収しない。バンドギャップ１．３５ｅＶは波長１μｍ弱の短い波長に対応する。このため、基板裏面入射が必然となる二次元配列された画素を備える受光素子において、基板に対象光をまったく吸収されないので、高い受光感度を保持できる。カットオフ波長が３μｍ以上の多重量子井戸構造には、たとえタイプ２の多重量子井戸構造であっても、ＩｎＰ（格子定数５．８６９Å）よりも格子定数が大きいＩＩＩ−Ｖ族化合物半導体の基板を用いるのが普通である。タイプ２の多重量子井戸構造を用いて受光における電子の遷移エネルギを小さくしても、カットオフ波長３μｍという長い波長（小さい遷移エネルギ）を実現するには、ＩｎＰよりも格子定数の大きい基板が適していると思われがちである。しかし、ＩｎＰ基板よりも格子定数の大きい基板は、大きな格子定数も含む種々の要因により近赤外〜中赤外の光を吸収する。基板は厚みが厚いため、基板による対象光の吸収は、大きな感度低下の要因となる。
【０００９】
上記のようにＩｎＰ基板／中間層にＧａＳｂ層からなるバッファ層を配置することによって、カットオフ波長３μｍ以上の多重量子井戸構造によって、近赤外〜中赤外において高い感度を持つ受光素子を得ることができる。ＩｎＰ基板とＧａＳｂバッファ層との間に挿入される中間層は、表面を平坦にする材料が選択される。上記のように、ＩｎＰ基板は結晶性が良好であるが、表面の平坦性は、加熱による酸化膜の除去などを行った後は、それほど良好ではなく、平坦性の良好な中間層をエピタキシャル成長させることで、より一層平坦性に優れた表面を得ることができる。その平坦性に優れた中間層上にＧａＳｂバッファ層をエピタキシャル成長させることで、その上のタイプ２の多重量子井戸構造において良好な結晶性を得ることが可能になる。その結果、一層低い暗電流を実現することができる。
ＧａＳｂ基板ではなく、ＩｎＰ基板／中間層を用いる利点として、上記のようにＩｎＰ基板は結晶性が安定して良好なものを得られ、かつ中間層は優れた平坦性を有するので、格子欠陥密度の上層への継承が生じても、大幅な結晶性の劣化もしくは平坦性の劣化は抑制される。このため安定して結晶性の良い、かつ平坦性に優れた多重量子井戸構造を得ることができ、暗電流を低くすることができる。また上記のＩｎＰ基板／中間層における、安定した良好な、結晶性および平坦性は、受光素子特性の均一化、および歩留まり向上をもたらす。さらに他のＩＩＩ−Ｖ族化合物半導体の基板に比べて大口径の基板を得ることができるので、量産性にも優れる。
【００１０】
なお、多重量子井戸構造の格子定数は、ａ層とｂ層との対の繰り返しでＭＱＷが構成される場合、ＸＲＤ（Ｘray  Diffraction）パターンの周期性から決定される。バッファ層の格子定数については、ＩｎＰ基板上に成長した所定厚みのバッファ層の厚み全体にわたる平均値であるが、ハンドブック等に記載される材料固有の格子定数とほとんど同じである。
【００１１】
上記のバッファ層は、ＧａＳｂ層から構成される。または、ＩｎＰ基板／中間層、との関係において結晶特性がＧａＳｂ層と同じである層（以下、ＧａＳｂ同等層）、から構成されてもよい。ここで、ＩｎＰ基板／中間層との関係において結晶特性がＧａＳｂ層（以下、ＧａＳｂ同等層）と同じである、とは、Ｓｂを含み、格子定数がＧａＳｂ層とほぼ同じであり、ＩｎＰ基板／中間層とは格子整合条件を逸脱しているが、上述の意味でエピタキシャル成長していることをいう。そして、当該ＧａＳｂ同等層に格子整合して受光層を形成できることをいう。
ＩｎＰ（格子定数ａ１＝５．８６９Å）、また、中間層はＩｎＰと格子整合条件の範囲内にあるＩＩＩ−Ｖ族化合物半導体として、これらＩｎＰ基板／中間層、よりも格子定数が非常に大きいＧａＳｂ（格子定数ａ２＝６．０９５Å）層、または、ＧａＳｂ同等層、を介在させて、長波長側に受光感度を持つ、受光層をエピタキシャル成長することができる。バッファ層の厚みは、とくに限定しないが、厚み０．２μｍ以上とするのがよい。バッファ層の厚みが０．２μｍ以上ないと、つぎの問題を生じる。すなわち、バッファ層にグランド電極を設けるとき、エピタキシャル層を上層からバッファ層の所定厚みまでエッチングする際、バッファ層内でエッチング停止をする必要がある。バッファ層の厚みが０．２μｍ以上ないとエッチング停止のばらつき範囲に収まらなくなる。また、厚いほうは、所定範囲内で厚いほうが表層の結晶性を良好にできるので、１μｍ以上、好ましくは１．５μｍ以上または２μｍ以上とするのがよい。
実施の形態において詳しく説明するが、上記のバッファ層の厚み０．２μｍ以上は、上記中間層（ＩｎＰと同等の格子定数とみて）／ＧａＳｂバッファ層における臨界膜厚との関係でいえば、臨界膜厚をはるかに大きく超えている。格子不整合度が０．０３８のとき、臨界膜厚は厚く見積もって４ｎｍ（０．００４μｍ）程度である。したがって、バッファ層の膜厚は臨界膜厚の数十倍以上ということができる。ＧａＳｂバッファ層は、少なくとも臨界膜厚の５０倍以上の厚みを有する。１００倍以上であってもよい。これはＳｂ元素がもつサーファクタント効果などの特異性も関係していると考えられる。
上記のＩｎＰ基板／中間層／ＧａＳｂ層またはＧａＳｂ同等層のバッファ層は、格子整合の立場からはＧａＳｂ基板の代わりをしているとみることができる。ＧａＳｂ基板を用いた場合、しかしながら、ＧａＳｂは、中赤外域に自由キャリアによる吸収が存在するので、この受光層の対象光を吸収する。基板は厚みが厚いため、ＧａＳｂ基板による対象光の吸収は大きな感度低下を生じる。ＩｎＰ基板は、上述のように波長３μｍ以上の光を吸収しないので、良好な感度を保持することができる。
また、ＩｎＰ基板はＧａＳｂ基板に比べて、安定して結晶性が良好であり、受光素子の特性の均一化および歩留まり向上を得ることができる。また、ＩｎＰ基板はＧａＳｂ基板に比べて大口径が可能であり、量産性の点でも優れている。さらに非常に安価なので、経済性に優れた高品質の受光素子を提供することができる。
【００１２】
上述のように、中間層を設けることによって、中間層自体の良好な平坦性によって、その上に積層されるエピタキシャル層の平坦性を改善することができる。たとえば、中間層自身の表面のＲｍｓラフネスは、ＩｎＰ基板の表面のＲｍｓラフネスの３／５以下とすることができる。また、表面の平坦性が良好ではなく平坦性の改善が望まれるＧａＳｂバッファ層については、この中間層に接して積層されることで、平坦性が改善される。その場合においても両者を相対値で比較すると、たとえば、中間層の表面のＲｍｓラフネスは、ＧａＳｂバッファ層の表面のＲｍｓラフネスに比べて、１／５以下程度になる。
ＩｎＰ基板にエピタキシャル成長する場合、熱処理を行って酸化層を除去するのが通例である。このとき、ＩｎＰ基板の表面はフレッシュになるが平坦性は少し劣化する。中間層の材料は、平坦性の優れたＩＩＩ−Ｖ族化合物半導体を選択する。この中間層の表面は平坦性に優れるため、この上にエピタキシャル成長したＧａＳｂバッファ層についても良好な平坦性を得ることができる。この良好な平坦性は、タイプ２の多重量子井戸構造に引き継がれて、平坦性に優れた多重量子井戸構造を得ることができ、低減された暗電流を実現することができる。
【００１３】
中間層は、ＩｎＧａＡｓ層またはＧａＡｓＳｂ層とするのがよい。
技術蓄積がある既存の方法を用いて、平坦性に優れた中間層を形成することができる。この良好な平坦性は、ＧａＳｂバッファ層およびタイプ２の多重量子井戸構造へと引き継がれる。ＩｎＧａＡｓ中間層またはＧａＡｓＳｂ中間層の格子定数は、組成を調整してＩｎＰと同じに揃えることができる。
【００１４】
中間層の厚みを５０ｎｍ以上とするのがよい。
中間層の厚みを５０ｎｍ以上とすることで、ＩｎＰ基板の酸化膜等を加熱によって除去するときに劣化した表面の平坦性を確実に修復して、中間層自身の平坦性を発揮することができる。
【００１５】
波長３μｍ〜１２μｍの光に透明なＩｎＰ基板を、硫黄（Ｓ）を添加していないＩｎＰ基板とするのがよい。
硫黄（Ｓ）を含むＩｎＰ基板は、波長３μｍ以上から透過率が減少して波長５μｍで透過率がほとんどゼロに近づき、波長５μｍ以上でゼロになる。このため、ＩｎＰ基板には硫黄を含有しないものを用いなければならない。
【００１６】
波長３μｍ〜１２μｍの光に透明なＩｎＰ基板としては、とくに、Ｆｅ含有ＩｎＰ基板またはノンドープＩｎＰ基板とするのがよい。
Ｆｅ含有ＩｎＰ基板またはノンドープＩｎＰ基板を用いることで、ＩｎＰ基板は波長３μｍ〜１２μｍの光に透明になり、この波長域の光を受光対象にする本発明の受光素子の感度を高めることができる。
【００１７】
受光層内にｐｎ接合を有するようにできる。
上記の構成によって、高い受光感度を持つｐｉｎ構造の赤外域の受光素子を提供することができる。
【００１８】
または、受光層に、その受光層に格子整合しているＩＩＩ−Ｖ族化合物半導体からなる挿入層を有し、該挿入層の伝導帯の底を、該受光層の伝導帯の底より高いものとすることができる。
これによって、高い受光感度を持つｎＢｎ（ｎ型層／バリア層／ｎ型層）構造の赤外域の受光素子を提供することができる。また、画素の独立性を確保しながらリーク電流を小さくすることができる。
【００１９】
受光素子の受光層における多重量子井戸構造を、タイプ２の多重量子井戸構造である｛（ＩｎＡｓ／ＧａＳｂ）、（ＩｎＡｓ／ＩｎＧａＳｂ）、（ＩｎＡｓＳｂ／ＧａＳｂ）および（ＩｎＡｓＳｂ／ＩｎＧａＳｂ）｝のいずれかとすることができる。
これによって、受光素子は、近赤外〜中赤外（波長３μｍ〜１２μｍ）に感度をもつ受光層を得ることができる。なお、ＩｎＡｓの格子定数６．０５８Å、ＧａＳｂの格子定数６．０９５Å、Ｉｎ０．２Ｇａ０．８Ｓｂの格子定数６．１７２Å、ＩｎＡｓ０．９２Ｓｂ０．０８の格子定数６．０９２Åである。
【００２０】
ＩｎＰ基板の裏面から光が入射される構造を有することができる。
ＩｎＰ基板の裏面を入射面とすることで、二次元配列された受光素子（画素）をマイクロバンプ接続方式で読み出し回路（ＲＯＩＣ）の読み出し電極とコンパクトな構造で接続して小型化されたハイブリッド検出装置を得ることができる。というよりは、マイクロバンプ接続方式によらなければ、小型で使いやすいハイブリッド検出装置を得ることができない。その上で、ＩｎＰ基板が近赤外〜中赤外の光を吸収しないので、当該波長域に高い感度をもつ受光素子を得ることができる。
ここで、基板の側から光が入射される構造とは、基板裏面に設けた反射防止膜（ＡＲ(Anti-reflection)膜などが該当する。また、二次元配列された画素（受光素子）自体も基板裏面入射を予定しているので、当該構造に該当する。
【００２１】
本発明の検出装置は、上記のいずれかの受光素子と、読み出し回路（ＲＯＩＣ：Read  Out  IC）とを備え、受光素子における画素電極と、読み出し回路における読み出し電極とがバンプを介在させて接続されていることを特徴とする。
これによって、近赤外〜中赤外に高い受光感度をもち、コンパクトで小型化された検出装置を得ることができる。
【００２２】
本発明の半導体エピタキシャルウエハは、ＩＩＩ−Ｖ族化合物半導体により形成されている。この半導体エピタキシャルウエハは、波長３μｍ〜１２μｍの光に透明なＩｎＰ基板と、ＩｎＰ基板上にエピタキシャル成長した中間層と、中間層に接して位置するＧａＳｂバッファ層と、ＧａＳｂバッファ層上にエピタキシャル成長した、タイプ２の多重量子井戸構造の受光層とを備える。そして、格子定数ａ２を持つバッファ層、格子定数ａ１を持つ中間層および格子定数ａoを持つＩｎＰ基板において、|ａ１−ａo|／ａo、の値が形式的な格子整合条件の範囲内にあり、|ａ２−ａ１|／ａ１、および|ａ２−ａo|／ａo、の値が形式的な格子整合条件の範囲を超えながら、当該ＧａＳｂバッファ層が中間層上にエピタキシャル成長していることを特徴とする。
【００２３】
ＩＩＩ−Ｖ族化合物半導体におけるエピタキシャル成長、および形式的な格子整合条件などについては、上記受光素子での説明がそのまま当てはまる。また、バッファ層をＧａＳｂ層で構成することの技術的意味についても、上述のとおりである。そして、ＧａＳｂ同等層で形成することの技術的意味についても、上述のとおりである。
上記の構成によって、良好な結晶性で知られるＩｎＰ基板、および中間層を用いて、ＩｎＰと格子整合しないとされる格子定数をもつバッファ層をＧａＳｂ層などで形成することでそのバッファ層の結晶性を比較的良好なものとできる。この半導体エピタキシャルウエハ上に当該バッファ層に格子整合するエピタキシャル層を成長させることができる。いわば、ＩｎＰ基板／中間層を用いながら、ＩｎＰと格子定数が異なる基板を実現することができる。
【００２４】
上記の半導体エピタキシャルウエハにおいて、中間層は、ＩｎＧａＡｓ層またはＧａＡｓＳｂ層とするのがよい。
平坦性に優れた中間層を形成することで、ＧａＳｂバッファ層およびタイプ２の多重量子井戸構造の平坦性を良好にすることができる。
【００２５】
上記のエピタキシャルウエハにおいて、波長３μｍ〜１２μｍの光に透明なＩｎＰ基板を、Ｆｅ含有ＩｎＰ基板またはノンドープＩｎＰ基板とすることができる。
これによって、厚みが大きい基板が、波長３μｍ〜１２μｍの範囲の光を吸収しないので、この波長域を受光対象とする本発明に係る受光素子の感度を高めることができる。
【００２６】
上記の半導体エピタキシャルウエハにおいて、多重量子井戸構造を、タイプ２の多重量子井戸構造である｛（ＩｎＡｓ／ＧａＳｂ）、（ＩｎＡｓ／ＩｎＧａＳｂ）、（ＩｎＡｓＳｂ／ＧａＳｂ）および（ＩｎＡｓＳｂ／ＩｎＧａＳｂ）｝のいずれかとすることができる。
これによって、近赤外〜中赤外（波長３μｍ〜１２μｍ）に高い感度をもつ受光素子を作製するための半導体エピタキシャルウエハを提供することができる。
【００２７】
本発明の受光素子の製造方法は、ＩＩＩ−Ｖ族化合物半導体が積層された受光素子を製造する方法である。この製造方法は、波長３μｍ〜１２μｍの光に透明なＩｎＰ基板を準備する工程と、ＩｎＰ基板上に中間層をエピタキシャル成長する工程と、中間層上にＧａＳｂバッファ層をエピタキシャル成長する工程と、ＧａＳｂバッファ層上に、カットオフ波長３μｍ以上のタイプ２の多重量子井戸構造を含む受光層を形成する工程とを備え、多重量子井戸構造を、タイプ２の多重量子井戸構造である｛（ＩｎＡｓ／ＧａＳｂ）、（ＩｎＡｓ／ＩｎＧａＳｂ）、（ＩｎＡｓＳｂ／ＧａＳｂ）および（ＩｎＡｓＳｂ／ＩｎＧａＳｂ）｝のいずれかとすることを特徴とする。
【００２８】
上記の方法によれば、ＩｎＰ基板／中間層に、常識的には格子整合しないと判断される材料であるＧａＳｂ層などを用いることで、多重量子井戸構造をエピタキシャル成長できるほど結晶性の良いバッファ層とすることができる。この結果、上記の理由により波長３μｍ以上に高い受光感度をもつ受光素子を得ることができる。また、ＩｎＰ基板は安定して結晶性が良好な大口径のもの得ることができ、高品質で経済性に優れた受光素子を提供することができる。なお、バッファ層はＧａＳｂ同等層で形成してもよいことは上記のとおりである。
【００２９】
受光素子の製造方法において、中間層として、ＩｎＧａＡｓ層、またはＧａＡｓＳｂ層を成長させるのがよい。
これによって平坦性に優れた、ＧａＳｂバッファ層およびタイプ２の多重量子井戸構造を得ることができる。
【発明の効果】
【００３０】
本発明の受光素子等によれば、近赤外域〜中赤外域にわたって高い受光感度を持ち、経済性を維持しながら安定して高品質が得られる。とくに基板にＩｎＰ基板を用いるので、上記の波長域の光に対して吸収がなく、良好な感度を得ることができる。また、大口径のＩｎＰ基板を用いて高い量産性を得ることができる。
【図面の簡単な説明】
【００３１】
【図１】本発明の実施の形態１における受光素子を示し、（ａ）は二次元配列された画素を備える受光素子、（ｂ）は単一画素の受光素子、を示す図である。
【図２】ＩｎＰ基板の透過率を示す図である。
【図３】ＧａＳｂ基板の透過率を示す図である。
【図４】図１（ａ）の受光素子と読み出し回路とを組み合わせたハイブリッド検出装置を示す断面図である。
【図５】本発明の半導体エピタキシャルウエハを示す図である。
【図６】図１に示す受光素子の製造方法のフローチャートである。
【図７】本発明の実施の形態２における受光素子を示す断面図である。
【図８】本発明の実施の形態３を示し、（ａ）はエピタキシャルウエハ、（ｂ）は受光素子、である。
【図９】実施例における試験体Ｓ３のＧａＳｂバッファ層の凹凸プロファイルを示す図である。
【図１０】実施例において参考例として挙げた試験体Ｒ１のＧａＳｂバッファ層の凹凸プロファイルを示す図である。
【図１１】実施例における、（ａ）は試験体Ｓ３（ＩｎＰ基板）、また（ｂ）はＩｎＧａＡｓ中間層、の凹凸プロファイルを示す図である。
【図１２】実施例における表面粗度の二乗平均粗さの測定結果を示す図である。
【発明を実施するための形態】
【００３２】
（実施の形態１）
図１は、本発明の実施の形態１における受光素子１０を示す図であり、（ａ）は画素が二次元配列された受光素子、（ｂ）は単一画素の受光素子、を示す図である。どちらも本発明の受光素子であるが、二次元配列された画素をもつ受光素子の説明は、単一画素の受光素子の説明を包含するので、以下では、二次元配列された画素をもつ受光素子について説明する。
図１（ａ）によれば、受光素子１０は次のＩＩＩ−Ｖ族半導体積層構造を備える。
＜ＩｎＰ基板１／ＩｎＧａＡｓ中間層７／ｐ型ＧａＳｂバッファ層２／タイプ２の（ＩｎＡｓ／ＧａＳｂ）多重量子井戸構造（ＭＱＷ）／ｎ型コンタクト層５＞
このうち、タイプ２の（ＩｎＡｓ／ＧａＳｂ）ＭＱＷが、受光層３である。カットオフ波長３μｍ以上であり、近赤外〜中赤外（たとえば波長３μｍ〜１２μｍ）の光に受光感度をもつ。このＭＱＷは、たとえば単一の（ＩｎＡｓ／ＧａＳｂ）を１ペアとして、１００〜３００ペア程度形成されるのがよい。ＩｎＡｓおよびＧａＳｂの厚みは、１．５ｎｍ〜７ｎｍの範囲、たとえば（ＩｎＡｓ厚み３．６ｎｍ／ＧａＳｂ厚み２．１ｎｍ）とすることができる。全体のＭＱＷのうち、ＩｎＰ基板１の側の数十ペアのＧａＳｂにはｐ型不純物たとえばＢｅをドープするのがよい。また、全体のＭＱＷのうちコンタクト層５の側の数十ペアをｎ型層とするためにＩｎＡｓにＳｉなどのｎ型不純物をドープするのがよい。両方の中間の層は、ｉ（intrinsic）型とするために不純物をドープしない。このようなＭＱＷの中の導電型領域の形成によって、ｐｉｎフォトダイオードを得ることができる。各画素Ｐの独立性は、メサ構造の溝によって確保される。
ｐｎ接合またはｐｉｎ接合は、上記の不純物ドープまたはアンドープにより、ＭＱＷ３内に形成される。
画素Ｐの電極１１は、ｎ型コンタクト層５にオーミック接触するようにＡｕＧｅＮｉ合金等で形成するのがよい。またグランド電極１２は、ｐ型ＧａＳｂバッファ層２にオーミック接触するようにＴｉ／Ｐｔ／Ａｕ合金等で形成するのがよい。この際、バッファ層には１Ｅ１８ｃｍ−３以上のキャリア濃度を有するのが望ましい。
光は、ＩｎＰ基板１の裏面から入射される。入射光の反射を防止するためにＡＲ（Anti-reflection）膜３５がＩｎＰ基板１の裏面を被覆する。このＩｎＰ基板１の裏面にＡＲ膜３５を配置する構造は、基板側から入射するための構造といってよい。また画素Ｐの二次元配列自体、読み出し回路との接続に用いられるマイクロバンプ接続方式のため、基板側入射は必然であり、上記の基板側から入射するための構造といってよい。
【００３３】
本実施の形態における特徴は、次の点にある。
（１）ＩｎＰ基板１の格子定数ａo＝５．８６９Åであり、ＩｎＧａＡｓ中間層７の格子定数ａ１は、組成を調整してＩｎＰ基板の格子定数ａoと同じに揃えてある。これに対して、ＧａＳｂの格子定数ａ２＝６．０９５Åと、非常に大きい。ＩｎＧａＡｓ中間層７とＩｎＰとの格子不整合度をとると、|ａ２−ａ１|／ａ１＝０．０３８（３．８％）である。下層と上層の格子定数の相違が、非常に大きいにもかかわらず、ＧａＳｂバッファ層２は、比較的良好な結晶性を有して、ＩｎＧａＡｓ中間層７にエピタキシャル成長している。この理由は、現時点で、明らかでない。これまでの研究結果等を総合して推測すると、このような良好な結晶性はＧａＳｂバッファ層の厚みが厚いこと、および、Ｓｂ元素がもつサーファクタント効果などの特異性も関係している、と考えられる。
一般に、格子不整合度が大きいほど、成長する層の膜厚は薄くしないとミスフィット転位が増大して結晶性のよいエピタキシャル膜は得られない。このため結晶成長の分野では、臨界膜厚という概念を設けて、その臨界膜厚の厚み以上では、結晶性の良好なエピタキシャル膜は得られないという考え方が一般的となっている。その臨界膜厚は、力学的平衡理論によるMatthews  and  Blakesleeの式（例えば、A.Braun  et.al.  Journal  of  Crystal  Growth  241(2002)231-234）、またはエネルギー平衡理論によるPeople  and  Beanの式によって求められる。これらの式に基づいて臨界膜厚と、格子不整合度との関係を示した図が、「梅野正義、蘇我哲夫：結晶成長ハンドブック（小松啓編，共立出版，１９９５）ｐ．６９９」に示されている。ＩｎＰ／ＧａＳｂにおいては、上記のように格子不整合度０．０３８である。上記結晶成長ハンドブックの図によれば、この場合、People  and  Beanの式によれば約４ｎｍ（０．００４μｍ）であり、Matthews  and  Blakesleeの式によれば約１ｎｍ（０．００１μｍ）である。
上記したように、ＧａＳｂバッファ層２の厚みは０．２μｍ以上とするのがよい。したがって、本実施の形態では、ＧａＳｂバッファ層２の厚みは、臨界膜厚の数十倍以上あることになる。臨界膜厚を厚く算定するPeople  and  Beanの式による約４ｎｍに基づいても、５０倍以上の厚みを有する。１００倍以上の厚みでもよい。
（２）ＩｎＧａＡｓ中間層７を配置したのは、次の理由による。すなわちＩｎＰ基板１は、良好な結晶性を有し、表面の平坦性も優れている。しかし、酸化膜等を除去するために成膜室に入れて加熱処理を行うと、表面の酸化膜が除去されるとともに、表面の平坦性が劣化して粗度が大きくなる。この上に、直接、ＧａＳｂバッファ層をエピタキシャル成長することが可能であることは確認してある。しかし、ＩｎＧａＡｓ中間層７を、酸化膜を除去の加熱処理をしたＩｎＰ基板１にエピタキシャル成長することで、平坦性の良好なＩｎＧａＡｓ中間層７の表面を得ることができる。このＩｎＧａＡｓ中間層７に、ＧａＳｂバッファ層２をエピタキシャル成長することで、ＧａＳｂバッファ層２の表面の粗度を小さくして、平坦性の良好なＧａＳｂバッファ層を得ることができる。このＧａＳｂバッファ層２上に、タイプ２の（ＩｎＡｓ／ＧａＳｂ）ＭＱＷを成長すると、やはり良好な平坦性の多重量子井戸構造を得ることができる。上述のように、厚み１．５ｎｍ〜５ｎｍ程度の単一層を数百積層するので、表面の平坦性は、良好な結晶性の多重量子井戸構造を得る上で、非常に重要である。多重量子井戸構造内の単一層の厚みが薄いほど、平坦性は重要となる。上述のように、単一層の厚み１．５ｎｍの場合には、平坦性が良好でなければ、意図したとおりの多重量子井戸構造を形成することができない。
平坦性を測る基準には、Ｒｍｓラフネス、原子間力顕微鏡等による表面の凹凸プロファイル等がある。どの基準をとっても、結晶性との相関は認められるが、数値的な定量性には欠けるが、表面の凹凸プロファイルが結晶性、もしくは暗電流と良い相関があることが認められた。
ＩｎＧａＡｓ中間層７上に成長したＧａＳｂバッファ層２は、鏡面を呈して、凹凸がなく平坦である。ＧａＳｂバッファ層２についてのＸＲＤの主回折ピークのＦＷＨＭ（半値全幅）は、３００秒以下とするのがよい。ｐ型ＧａＳｂバッファ層２におけるキャリア濃度は上記オーミック接触を確実に実現するために、１Ｅ１８ｃｍ−３以上とする。
（３）ＩｎＰ基板１は、バンドギャップエネルギが１．３５ｅＶである。このバンドギャップは波長１μｍ弱に対応する。このため、受光層３が受光対象とする光を吸収しない。図２は、厚み３５０μｍのＩｎＰ基板の透過率（室温）を、フーリエ変換赤外分光光度計（ＦＴ−ＩＲ）で測定した結果を示す図である。Ｆｅドープ（高抵抗）ＩｎＰ基板は波長２μｍ〜１２μｍの波長域で透明であり、吸収帯がない。なお、図２は、硫黄ドープＩｎＰ基板の透過率も記載するが、波長５μｍ以上ではほとんど透過率はゼロである。波長５μｍ未満において透過率が低いのは裏面粗研磨の影響である。波長５μｍ以上で透過率がゼロであるため、硫黄含有ＩｎＰ基板は、本発明が対象とする赤外域の受光素子の基板には使用することはできない。
カットオフ波長３μｍ以上のタイプ２のＭＱＷを形成する場合、ＭＱＷの層を構成する材料には、ＩｎＰよりも格子定数の大きいＩＩＩ−Ｖ族化合物半導体を用いるのが普通である。ＩｎＰに格子整合するＩＩＩ−Ｖ族化合物半導体を用いたのでは、たとえタイプ２のＭＱＷによって受光の際の電子の遷移エネルギ差を小さくしたとしても、カットオフ波長３μｍ以上を実現することはできない。図１におけるＩｎＧａＡｓ中間層７は、ＩｎＰ基板に格子整合するので、バンドギャップは、タイプ２のＭＱＷが受光する光を吸収するほど小さくない。近赤外〜中赤外域の光に対して、ＩｎＧａＡｓ中間層７は、ＩｎＰ基板１と同等であるとみてよい。
カットオフ波長３μｍ以上を、タイプ２のＭＱＷで実現する場合、たとえばＧａＳｂ基板を用いるのが普通である。ＧａＳｂのような格子定数の大きいＩＩＩ−Ｖ族化合物半導体は、近赤外〜中赤外の波長域に吸収帯を持つ場合が多い。たとえば、ＧａＳｂは、図３に示すように中赤外域に自由キャリアによる吸収を持つ。図３は、厚み５００μｍのＧａＳｂ基板の透過率（室温）をＦＴ−ＩＲで測定した結果を示す図である。図３によれば、アンドープＧａＳｂ基板は、波長５μｍ以上で透過率はほとんどゼロである。また、アンドープＧａＳｂ基板よりも少し透過率が高いＴｅドープＧａＳｂ基板についても、透過率は、波長５μｍ付近の７０％程度から徐々に低下し、波長６．５μｍ付近で５０％程度になり、波長８μｍ以上で２５％以下に低下している。このような透過率を示すＧａＳｂ基板を赤外域を対象とする受光素子用いることは難しい。たとえば、エピタキシャルウエハを製造したあと、ＧａＳｂ基板を削除するか、大幅に減厚する必要があり、工数の増大および品質劣化を招く。
しかし、上記によれば、近赤外〜中赤外に吸収帯を持たないＩｎＰ基板１／ＩｎＧａＡｓ中間層７、に結晶性の良いＧａＳｂバッファ層２を成長でき、そのＧａＳｂバッファ層２上にカットオフ波長３μｍ以上のタイプ２の（ＩｎＡｓ／ＧａＳｂ）ＭＱＷを形成している。この結果、ＩｎＧａＡｓ中間層７、および厚みが大きいＩｎＰ基板１が、対象とする光を吸収することはない。この結果、受光対象の光に対する感度を向上させることができる。
（４）ＧａＳｂ基板に比べて、良好な結晶性のＩｎＰ基板を安定して得ることができる。このため、ＩｎＰ基板１／ＩｎＧａＡｓ中間層７／ＧａＳｂバッファ層２／（ＩｎＡｓ／ＧａＳｂ）ＭＱＷからなる受光層３、とエピタキシャル成長しても、良好な結晶性の（ＩｎＡｓ／ＧａＳｂ）ＭＱＷからなる受光層３を、どの部分でも、またどの機会にも得ることができる。この結果、特性が均一な素子を、歩留まり良く製造することができる。
さらにＩｎＰ基板はＧａＳｂ基板に比べて、大口径のものを得られるので量産性に優れている。さらに、ＩｎＰ基板はＧａＳｂ基板に比べて安価であるので、経済性に優れた受光素子１０、ひいては検出装置５０を提供することができる。
【００３４】
図４は、図１の受光素子１０と、シリコン（Ｓｉ）に形成された読み出し回路７０とを接続したハイブリッド検出装置を示す図である。読み出し回路７０はＣＭＯＳ（Complimentary  Metal  Oxide  Semiconductor）である。ｎ型コンタクト層５に導電接続する画素電極１１は、読み出し電極７１と、それぞれのバンプ９，７９を介在させて導電接続されている。またｐ型バッファ層２に導電接続するグランド電極１２は、配線電極１２ｅを保護膜４３に沿って伝わらせて画素電極１１の高さに揃えて、ＣＭＯＳのグランド電極７２と、バンプを介在させて導電接続させている。
上記のようなバンプを介在させたマイクロバンプ接続方式の接続によれば、画素ピッチを小さくして高密度の画素としても、コンパクトな小型化した検出装置を得ることができる。
【００３５】
図５は、図１の受光素子１０を作製する途中の工程における半導体エピタキシャルウエハ１ａを示す平面図である。受光素子１０の仕様によるが、３０μｍピッチで約８万個の画素が縦横に配列された、８．５ｍｍ×１０ｍｍのチップ（受光素子）の場合、２インチ径のＩｎＰ基板から、約１１個、取得することができる。４インチ径のＩｎＰ基板からは約５２個を取得することができる。上記のように、ＧａＳｂ基板を用いるよりも大口径のＩｎＰ基板を用いることで高い量産性を得ることができる。
図５に示す半導体エピタキシャルウエハ１ａは、ＩｎＰ基板１／ＩｎＧａＡｓ中間層７上にＧａＳｂバッファ層２が成長された状態である。ＧａＳｂバッファ層２は、厚み１μｍ以上であり、鏡面を呈しており、凹凸がなく平坦である。かつ、ＸＲＤによる主ピークのＦＷＨＭは３００秒以下である。しかしながら、|ａ２−ａ１|／ａ１＝約０．０３８（３．８％）である。このような良好な結晶性は、ＧａＳｂバッファ層の厚みが厚いこと、およびＳｂを含む層であることに由来すると考えられる。
受光素子１０は、受光層３、コンタクト層５、メサ構造、電極１１，１２を形成されて、チップの輪郭が次第に明確になった状態で、半導体エピタキシャルウエハ１ａから個片化される。図５は、ＧａＳｂバッファ層２を形成した段階の図である。
【００３６】
図６は、図１の受光素子１０の製造方法を示すフローチャートである。まず、ＩｎＰ基板を準備して、砒素（Ａｓ）の分子線照射をしながら加熱して酸化膜を除去したあと、ＩｎＧａＡｓ中間層７をエピタキシャル成長する。ＩｎＧａＡｓ中間層７の格子定数は、ＩｎＰ基板の格子定数と同じになるように組成調整をする。ＩｎＧａＡｓ中間層７は、厚み０．０５μｍ以上、たとえば０．１５μｍ程度にエピタキシャル成長する。そのＩｎＧａＡｓ中間層７上にＧａＳｂバッファ層２を厚み１μｍ以上に成長する。成長法は、とくに限定しないが、ＭＢＥ（Molecular  Beam  Epitaxy）法、ＭＯＶＰＥ(Metal  Organic  Vapor  Phase  Epitaxy)法などを用いることができる。ＧａＳｂバッファ層２成長後、タイプ２の（ＩｎＡｓ／ＧａＳｂ）ＭＱＷの受光層３を成長する。タイプ２の遷移（受光）は、ＩｎＡｓとＧａＳｂとの界面を挟んで行われるので、界面の数が多いほうが長波長側の受光感度を高くする。このため、長波長側の感度を重視する場合、ＭＱＷは全体で１５０ペア程度以上とするのがよい。受光層３すなわち上記のＭＱＷ内にｐｎ接合を形成するために、ＭＱＷ成長中に、ＩｎＰ基板１に近い側のＭＱＷ５０ペア程度のＧａＳｂにｐ型不純物Ｂｅをドープする。そのあとに形成するＭＱＷは、アンドープとして真性半導体（ｉ型：intrinsic）とする。その後、最終のＭＱＷ５０ペア程度のＩｎＡｓにｎ型不純物Ｓｉをドープする。これによって、ｐｉｎ型またはｎｉｐ型フォトダイオードを得ることができる。ｐｉｎ接合もｐｎ接合の中の一種である。また、構造によっては受光層内にはｐｉ接合しかない場合もあるが、電極が接触する領域まで考えれば、ｐｉｎ接合となる。これも受光層内に位置するｐｎ接合と解釈することができる。
次いで、エッチングによって、画素Ｐの間にトレンチを入れたメサ構造を形成する。エッチングは、リン酸＋過酸化水素水＋水によるウエットエッチング、もしくはヨウ化水素や塩化シリコンガスによるドライエッチングで行う。これによって、各画素Ｐは周りの画素から独立して、クロストークなどを防ぐことができる。次いで、図１に示すように、メサ構造の表面を保護する保護膜(パッシベーション膜)４３によって表面を被覆する。保護膜(パッシベーション膜)４３には、ＳｉＯ２膜などを用いるのがよい。
このあと、フォトリソグラフィによって画素電極１１およびグランド電極１２を形成する。
【００３７】
上記の受光素子１０は、ＩｎＰ基板１上のＧａＳｂバッファ層２上に、カットオフ波長３μｍ以上のタイプ２の（ＩｎＡｓ／ＧａＳｂ）ＭＱＷの受光層３を備えることで、基板裏面入射の場合でも、厚みの大きいＩｎＰ基板１が対象波長の光を吸収しないので、受光感度を高めることができる。
また、結晶性に優れたＩｎＰ基板およびＩｎＧａＡｓ中間層７を、ＧａＳｂバッファ層２の下地に用いることで、確実な理由は不明であるが、結晶性に優れたＧａＳｂバッファ層２を得ることができる。この結果、格子欠陥密度の小さい、タイプ２の（ＩｎＡｓ／ＧａＳｂ）ＭＱＷの受光層３を得ることができ、受光素子の暗電流を低くすることができる。
さらに、ＩｎＰ基板１はＧａＳｂ基板に比べて安価であるので、経済性に優れた受光素子および検出装置を提供することができる。
【００３８】
（実施の形態２）
図７は、本発明の実施の形態２における受光素子１０を示す断面図である。この受光素子１０では、画素Ｐは、ＳｉＮ選択拡散マスクパターン３６の開口部から選択拡散されたｎ型領域６およびそのｎ型領域６の先端に位置するｐｎ接合１５を、主要部分として備える。ｐｎ接合１５は、受光層３の中に届いている。また上述のように、ｐｉ接合であってもよい。各画素Ｐは、周りの画素と選択拡散されていない領域によって隔てられている。
ＩＩＩ−Ｖ族化合物半導体の積層体の構成は、＜ＩｎＰ基板１／ＩｎＧａＡｓ中間層７／ｐ型ＧａＳｂバッファ層２／タイプ２の（ＩｎＡｓ／ＧａＳｂ）ＭＱＷの受光層３／ｐ型コンタクト層５５＞、である。本実施の形態では、画素電極１１が接触する領域はｎ型不純物が選択拡散されたｎ型領域６である。各画素Ｐは、選択拡散されていない領域で隔てられ、結晶層はそのままの状態を保つ。このため、メサ構造のように画素の側壁が露出されることがないので、結晶が損傷されにくい。この結果、低い暗電流を実現しやすい。
その他の構成および作用については、実施の形態１の説明がそのまま当てはまる。
【００３９】
（実施の形態３）
図８（ａ）は、本発明の実施の形態３におけるエピタキシャルウエハ、また図８（ｂ）は本発明の実施の形態３における受光素子１０、を示す断面図である。図８（ａ）の半導体エピタキシャルウエハは、次の積層構造を有する。
＜ＦｅドープＩｎＰ（１００）基板１０１／ＩｎＧａＡｓ中間層７／ＴｅドープＧａＳｂバッファ層２／（ＩｎＡｓ／ＧａＳｂ）のｎ＋型ＭＱＷ２１からなる受光層／（ＩｎＡｓ／ＧａＳｂ）のｎ型ＭＱＷ２２からなる受光層／上下のＭＱＷよりも、伝導帯の底が高いバリア層２３／（ＩｎＡｓ／ＧａＳｂ）のｎ＋型ＭＱＷ２４からなるコンタクト層＞
受光層を形成するｎ＋型ＭＱＷ２１，ｎ型ＭＱＷ２２のうち、バッファ層２に接する側の数十ペア、たとえば６０ペアのｎ＋型ＭＱＷ２１はｎ型であり、ｎ型キャリア濃度２ｅ１８ｃｍ−３以上とする。この場合、ＩｎＡｓにｎ型不純物のシリコン（Ｓｉ）をドープしてＧａＳｂにはドープしない。ｎ＋型ＭＱＷ２１の上に位置する（ＩｎＡｓ／ＧａＳｂ）のｎ型ＭＱＷ２２は、たとえば１００ペアであり、ｎ型キャリア濃度１Ｅ１６ｃｍ−３とする。このｎ型ＭＱＷ２２におけるｎ型キャリア濃度１Ｅ１６ｃｍ−３は、意図してｎ型不純物を導入することなく、実現される濃度である。
バリア層２３は、広いバンドギャップを持ち、伝導帯の底が、上下のＭＱＷの伝導帯の底より高いＡｌＧａＳｂ、ＡｌＡｓＳｂなどを用いることができる。単層を用いるのが普通であるが、ＭＱＷでもよい。単層の場合、厚み１００ｎｍ程度のＡｌ０．２Ｇａ０．８Ｓｂとするのがよい。
画素電極１１が配置されることになるコンタクト層は、たとえば２０ペアであり、キャリア濃度２ｅ１８ｃｍ−３以上のｎ＋型ＭＱＷ２４である。この場合も、ＩｎＡｓにｎ型不純物のシリコン（Ｓｉ）をドープしてＧａＳｂにはドープしない。
【００４０】
図８（ｂ）に示す受光素子１０において、画素Ｐは、ｎ＋型ＭＱＷ２４のコンタクト層のみ、またはバリア層の一部に至るまで、をメサエッチングすることで、周縁部から分離する。図示していないが、画素がアレイ化されている場合は、ｎ＋型ＭＱＷ２４のコンタクト層のみをメサエッチングすることで、隣の画素から分離する。画素電極１１は、ｎ＋型ＭＱＷ２４のｎ型コンタクト層にオーミック接触するようにＴｉ／Ｐｔ／Ａｕ合金等で形成する。またグランド電極１２は、バッファ層２に接して位置するｎ＋型ＭＱＷ２１にオーミック接触するように、Ｔｉ／Ｐｔ／Ａｕ合金等を用いるのがよい。本実施の形態では、画素電極１１およびグランド電極１２ともに、ｎ側電極である。
本実施の形態における受光素子１０では、受光によって生成する電子−正孔対のうち、拡散して画素電極に到達する正孔を捕捉することで、受光を検出する。正孔の画素電極への移動は拡散によるため、画素分離をするメサ構造の溝を浅くすることができる。この結果、メサ構造の側壁を流れるノイズ電流を低く抑えることができる。
検出装置を構成するには、実施の形態１と同様に、ＡＲ膜、保護膜等で表面を被覆する。そして、バンプを介在させて、画素電極１１と、読み出し回路（ＲＯＩＣ:Read-out  IC）の読み出し電極とを導電接続させる。グランド電極同士も導電接続する。
本実施の形態において、ＩｎＰ基板１／ＩｎＧａＡｓ中間層７上にＧａＳｂバッファ層２を設ける利点等は、実施の形態１、２と共通する。
【実施例】
【００４１】
図５に示す半導体エピタキシャルウエハ１ａ（受光層３を形成する前段階）を作製して検証を行った。本発明例の半導体エピタキシャルウエハの作製方法は、次のとおりである。
＜試験体＞：
ＭＢＥ法の成膜室にＩｎＰ基板１を装入して、Ａｓ分子線を照射しながら加熱して酸化膜を除去した。その上に、ＭＢＥ法によって、ＩｎＰの格子定数に合わせた組成のＩｎＧａＡｓ中間層７を厚み０．１５μｍにエピタキシャル成長し、次いで、同じくＭＢＥ法によってＧａＳｂバッファ層を成長した。Ｖ／ＩＩＩ比は３．９とし、基板温度４００℃で、厚み２μｍにＧａＳｂバッファ層を成長した。成長速度は、１．１μｍ／時間（約１ＭＬ／秒）とした。上記の方法で作製した半導体エピタキシャルウエハに対して、表面粗度（二乗平均粗さ（Ｒｍｓラフネス））の測定、および断面プロファイルを解析した。いずれも原子間力顕微鏡を用い、ＪＩＳＢ０６５１、ＪＩＳＢ０６０１などに準じて行った。ＩｎＧａＡｓ中間層７の作用を調べるため、途中の段階の次の試験体についても測定を行った。
（Ｓ１）：ＩｎＧａＡｓ中間層７を成長させる直前の、すなわち酸化膜除去の加熱を行った後のＩｎＰ基板１の段階
（Ｓ２）：ＩｎＰ基板１上にＩｎＧａＡｓ中間層７を成長した段階
（Ｓ３）：ＩｎＧａＡｓ中間層７上にＧａＳｂバッファ層２を成長した段階
（Ｒ１）：参考用の試験体として、ＩｎＰ基板１上に、直接、ＧａＳｂバッファ層２を成長した段階
【００４２】
＜断面プロファイル＞：
図９は、試験体（Ｓ３）のＧａＳｂバッファ層の表面の凹凸プロファイルを示す図である。すなわち、ＩｎＰ基板１／ＩｎＧａＡｓ中間層７／ＧａＳｂバッファ層２、のＧａＳｂバッファ層７の表面の平坦性を示す。また、図１０は、参考例の試験体（Ｒ１）における、ＩｎＰ基板１に、直接、ＧａＳｂバッファ層を成長した場合の表面の凹凸プロファイルを示す図である。図９と図１０とを比較すると、ＩｎＧａＡｓ中間層７を配置した図９における表面プロファイルが、図１０の表面プロファイルよりも、明らかに表面の凹凸の大きさが小さく、平坦性に優れている。これより、ＩｎＧａＡｓ中間層７の作用として、その上にエピタキシャル成長するＧａＳｂバッファ層２の平坦性を向上させることを挙げることができる。
図１１は、図９に示す試験体（Ｓ３）を作製する途中の表面プロファイルを示す図である。図１１（ａ）は、酸化膜を除去するために加熱処理した後の、試験体（Ｓ１）ＩｎＰ基板１の表面プロファイルである。また、図１１（ｂ）は、ＩｎＰ基板１上にエピタキシャル成長させたＩｎＧａＡｓ中間層７の表面プロファイルである。図１１（ａ）の高さ（凹凸）スケールは、図１１（ｂ）の高さスケールの半分以下に感度を落としている。図１１（ａ）に示す測定の感度が低いにも拘わらず、その凹凸の高さは、図１１（ｂ）の凹凸の高さとほぼ同等か、少しであるが図１１（ａ）のほうが凹凸の高さが大きい。ＩｎＰ基板１上にＩｎＧａＡｓ中間層をエピタキシャル成長させた後、ＩｎＧａＡｓ中間層７の凹凸は均されて、明らかに、平坦性が向上している。
したがって、ＩｎＰ基板１上に直接ＧａＳｂバッファ層２を成長させるよりも、ＩｎＰ基板／ＩｎＧａＡｓ中間層２の上にＧａＳｂバッファ層を成長させるほうが、平坦性の良好なＧａＳｂバッファ層を得ることができる。ＧａＳｂバッファ層２上に形成される、数十〜数百ペアの多重量子井戸構造の結晶性は、下地の平坦性の影響を強く受ける。上記したように、多重量子井戸構造中の単一層の厚みが薄いほど平坦性は重要である。ＩｎＧａＡｓ中間層７を用いることで、受光層を構成するタイプ２の多重量子井戸構造において改善された良好な結晶性を得ることができ、低い暗電流を実現することができる。
＜二乗平均粗さ（Ｒｍｓラフネス）＞：
結果を図１２に示す。二乗平均粗さは、図９〜図１１に示す断面プロファイルの凹凸プロファイルと、ほぼ同様の傾向を示す。ＩｎＰ基板１に対して、ＩｎＧａＡｓ中間層７を成長させることで、二乗平均粗さは、半分以下になる。この結果、ＩｎＰ基板に、直接、ＧａＳｂバッファ層を成長する場合よりも、ＩｎＰ基板／ＩｎＧａＡｓ中間層７にＧａＳｂバッファ層を成長するほうが、そのＧａＳｂバッファ層の二乗平均粗さは、小さくなる。ただし、二乗平均粗さは、断面プロファイルにおける生の凹凸プロファイルよりも、平均化されるためと思われるが、二乗平均粗さの数値の相違は緩和される。
【００４３】
上記のＩｎＧａＡｓ中間層７を用いた半導体エピタキシャルウエハ１ａによれば、格子定数が大きいにも拘わらず平坦性が良好なＧａＳｂバッファ層２に接して格子定数の大きいタイプ２のＭＱＷの受光層を成長することができる。この受光層はカットオフ波長３μｍ以上であり、ＩｎＰ基板は、当該波長域の光を吸収しない。これに対してＧａＳｂ基板を用いた場合、上記波長域に自由キャリアによる吸収帯をもつ。基板は厚みが大きいためこの吸収は深刻な感度低下を生じる。本発明例のように、ＩｎＰ基板／ＩｎＧａＡｓ中間層を用いることで、基板による吸収の問題を回避して、波長３μｍ以上に高い感度を保持することができる。
【００４４】
上記において、本発明の実施の形態および実施例について説明を行ったが、上記に開示された本発明の実施の形態および実施例は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【産業上の利用可能性】
【００４５】
本発明の受光素子等によれば、近赤外域〜中赤外域にわたって高い受光感度を保持することができる。また、基板に、安定した品質、大口径、および経済性に優れたＩｎＰ基板を用いるので、高品質の受光素子等を安価に提供することができる。
【符号の説明】
【００４６】
１  ＩｎＰ基板、２  ＧａＳｂバッファ層、３  受光層、５  ｎ型コンタクト層、６  ｎ型領域、９  受光素子のバンプ、１０  受光素子、１１  画素電極、１２  グランド電極、１２ｅ  配線電極、１５  ｐｎ接合、２１  ｎ＋型ＭＱＷ、２２  ｎ型ＭＱＷ、２３  バリア層、２４  ｎ＋型ＭＱＷ、３５  反射防止膜、３６  選択拡散マスクパターン、４３  保護膜、５０  ハイブリッド検出装置、５５  ｐ型コンタクト層、７０  読み出し回路、７１  読み出し電極、７２  グランド電極、７３  絶縁膜、７９  バンプ、１０１  ＦｅドープＩｎＰ（１００）基板、Ｐ  画素。
【図１】
2013251341.tif 000003
【図２】
2013251341.tif 000004
【図３】
2013251341.tif 000005
【図４】
2013251341.tif 000006
【図５】
2013251341.tif 000007
【図６】
2013251341.tif 000008
【図７】
2013251341.tif 000009
【図８】
2013251341.tif 000010
【図９】
2013251341.tif 000011
【図１０】
2013251341.tif 000012
【図１１】
2013251341.tif 000013
【図１２】
2013251341.tif 000014